A亜鉛の酸化物、水酸化物および/または水和酸化物と、B少なくとも1種の金属の酸化物、水酸化物および/または水和酸化物と、C少なくとも1種の有機カップリング剤とを含む外側コーティングを有する基材をベースとする効果顔料であって、前記外側コーティングが、効果顔料の全重量を基準として、≧0.5重量の炭素含量を有する効果顔料。Bにおいて、ジルコニウム、セリウム、ケイ素、アルミニウムおよびカルシウムから選択される元素の、少なくとも2種の金属の酸化物、水酸化物および/または水和酸化物が使用されていることを特徴とする、請求項1に記載の効果顔料。前記有機カップリング剤が、アルキルシラン、エポキシシラン、メタアクリルシラン、アミノシランおよびビニルシランから選択されることを特徴とする、請求項1または2に記載の効果顔料。少なくとも3種の有機カップリング剤が使用されていることを特徴とする、請求項1から3のいずれか一項に記載の効果顔料。前記炭素含量が、効果顔料の全重量を基準として、0.5~1.5重量の範囲にあることを特徴とする、請求項1から4のいずれか一項に記載の効果顔料。亜鉛の酸化物、水酸化物および/または水和酸化物の割合が、効果顔料の全重量を基準として、ZnOとして計算して、≧0.1重量であることを特徴とする、請求項1から5のいずれか一項に記載の効果顔料。Bにおけるジルコニウム、セリウム、ケイ素、アルミニウムおよびカルシウムから選択される元素の少なくとも1種の金属の酸化物、水酸化物および/または水和酸化物の割合が、効果顔料の全重量を基準として、金属酸化物として計算して、≧0.1重量であることを特徴とする、請求項1から6のいずれか一項に記載の効果顔料。Bにおけるジルコニウム、セリウム、ケイ素、アルミニウムおよびカルシウムから選択される元素の金属の酸化物、水酸化物および/または水和酸化物の割合が、効果顔料の全重量を基準として、0.1~5重量であることを特徴とする、請求項1から7のいずれか一項に記載の効果顔料。合成もしくは天然雲母、ガラスフレーク、SiO2フレーク、Al2O3フレークまたは酸化鉄フレーク、好ましくは合成もしくは天然雲母またはガラスフレークから選択されるフレーク状基材が使用されていることを特徴とする、請求項1から8のいずれか一項に記載の効果顔料。金属酸化物、水和金属酸化物、金属亜酸化物、金属、金属フッ化物、金属窒化物、金属酸窒化物およびこれらの混合物から選択される金属化合物の1以上の、場合によって交互の、層で被覆されたフレーク状基材が使用されていることを特徴とする、請求項1から9のいずれか一項に記載の効果顔料。湿式化学方法によって、かつ/またはゾル-ゲル法によって、A亜鉛の酸化物、水酸化物および/または水和酸化物と、B少なくとも1種の金属の酸化物、水酸化物および/または水和酸化物と、C少なくとも1種の有機カップリング剤とを含む外側コーティングを基材に付けるステップ、ならびにその後前記コーティングした基材を乾燥するステップを含む、請求項1から10のいずれか一項に記載の効果顔料の調製方法。合成もしくは天然雲母、ガラスフレーク、SiO2フレーク、Al2O3フレークまたは酸化鉄フレーク、好ましくは合成もしくは天然雲母またはガラスフレークから選択されるフレーク状基材が使用され、フレーク状基材が、好ましくは、金属酸化物、水和金属酸化物、金属亜酸化物、金属、金属フッ化物、金属窒化物、金属酸窒化物およびこれらの混合物から選択される金属化合物の1以上の、場合によって交互の、層で被覆されていることを特徴とする、請求項11に記載の方法。a前記基材を溶媒中に懸濁させるステップ、b1種以上の亜鉛塩と、ジルコニウム、セリウム、ケイ素、アルミニウムおよび/またはカルシウムの少なくとも1種以上の塩と、少なくとも1種の有機カップリング剤とを添加するステップ、ならびにc前記コーティングした基材を乾燥するステップを含み、前記金属化合物および前記有機カップリング剤が前記基材上に堆積され、前記金属塩が、全部または一部、金属の酸化物、水酸化物または水和酸化物として堆積される、請求項11または12に記載の方法。塗料、コーティング、印刷インキ、プラスチック、フィルムにおける、セキュリティ用途における、レーザーマーキングのための、熱保護における、または着色種のための、請求項1から10のいずれか一項に記載の効果顔料の使用。前記効果顔料が、自動車用塗料、プラスチックおよびフィルムにおいて、好ましくは自動車用塗料において使用されることを特徴とする、請求項14に記載の使用。